이후 , 상기 제조 예 에서 제조 된 제 2 중합체 용액 을 상기 스테인 레스 스틸 플레이트 의 연 마면 에 도포 한 후 , 80 ℃ 의 열풍 으로 30 분 건조 시켰 다 . 건조 된 폴리 이미드 중합물 을 스테인 레스 스틸 플레이트 상 에서 박리 시킨 후 , 핀 프레임 에 고정 시켜 , 80 ℃ 내지 300 ℃ 의 온도 범위 에서 2 ℃/ min 속도 로 승 온 되 는 공정 에 의해서 열처리 하 였 고 , 두께 50 ㎛ 의 폴리 이미드 필름 을 제조 하 였 다 .